본 발명 의 발명자 들 은 , 폴리 에 폭 시드 ( 예 를 들 어 , 활성 , 분자량 등 ) 및 특정 한 용융 블 렌 딩 조건 을 선택 적 으로 제어 함 으로써 , 폴리 락트산 과 의 반응 성 을 향상 시키 는 형태 를 형성 할 수 있 다는 것 을 발견 하 였 다 . 더욱 특히 는 , 그 결과 의 형태 는 연속 적 폴리 락트산 매트릭스 전체 에 걸쳐 분포 된 다수 의 폴리 에 폭 시드 개질 제 의 불 연속 상 도메인 을 가질 수 있 다 . 도메인 은 다양 한 상이 한 형상 들 , 예컨대 타원 형 , 구형 , 원통형 등 을 가질 수 있 다 . 그러나 , 형상 에 상관없이 , 블 렌 딩 후 의 개별 적 인 도메인 의 크기 는 후속 적 인 폴리 락트산 과 의 반응 을 위한 증가 된 표면적 을 제공 하 도록 작 다 . 예 를 들 어 , 도메인 의 크기 ( 예 를 들 어 , 길이 ) 는 전형 적 으로 약 10 내지 약 1000 나노미터 , 몇몇 실시 양태 에서 는 약 20 내지 약 800 나노미터 , 몇몇 실시 양태 에서 는 약 40 내지 약 600 나노미터 , 몇몇 실시 양태 에서 는 약 50 내지 약 400 나노미터 의 범위 이 다 . 임의 의 강인 화 제도 폴리 락트산 매트릭스 내 에 불연속 적 도메인 을 형성 할 수 있 다 . 이러 한 도메인 이 형성 될 때 , 이것 은 전형 적 으로 폴리 에 폭 시드 도메인 보다 더 크 다 . 예 를 들 어 , 강인 화제 도메인 은 약 0 . 5 ㎛ 내지 약 30 ㎛, 몇몇 실시 양태 에서 는 약 1 ㎛ 내지 약 10 ㎛ 의 치수 ( 예 를 들 어 , 길이 ) 를 가질 수 있 다 . 물론 , 도메인 은 폴리 에 폭 시드 , 강인 화제 및 / 또는 블 렌 드 의 기타 성분 의 조합 에 의해 형성 될 수 있 다는 것 도 이해 해야 한다 .